СТРУКТУРА ЧАШЕЧКИ БЮСТГАЛЬТЕРА
BRA CUP STRUCTURE

Настоящее изобретение относится к структуре чашечки бюстгальтера.
В документе FR 2813167 предлагается структура чашечки бюстгальтера, состоящая из двух слоев пеноматериала, склеенных вместе, с вложенным между ними мешочком, содержащим легко формируемый материал, в данном случае, жидкость. Слои пеноматериала могут быть приклеены к слоям текстильного материала. Кроме того, в документе WO 00/47068 также предлагается аналогичная структура, улучшенная за счет нового выбора легко формируемого материала для заполнения мешочка.
Хотя каждая из этих отличительных особенностей направлена на создание бюстгальтера с эффектом увеличения, у пользователей остается потребность с точки зрения повышения удобства, незаметности, эффекта увеличения и подъема (пуш-ап), а также свободы движения. Это цель настоящего изобретения.
Для достижения этого в настоящем изобретении предлагается структура чашечки бюстгальтера, содержащая два гибких слоя, внутренний и внешний, склеенных вместе, с вложенным между ними, например, в их нижней части, мешочком, содержащим легко формируемый материал, отличающаяся тем, что легко формируемый материал представляет собой силиконовый гель с загруженными микрошариками полимера, и что внутренним слоем является слой вязкоупругого пеноматериала, а внешний слой изготовлен из гибкого материала, выбранного среди материалов, не являющихся вязкоупругими, и наполняющих текстильных материалов.
Под наполняющими текстильными материалами в настоящем документе понимаются материалы на основе натуральных или синтетических волокон, которые предусмотрены для придания некоторого объема, некоторой толщины, с функцией набивки, независимо от того, осуществляется ли это посредством способа плетения, способа вязания, способа прошивки, способа валяния или некоторого другого способа. Это, в частности, синтетическая набивка, такая как набивочные волокна, известные, как фиберфил Fiberfill, кетлевочная сетка с двойной ниткой, такая как 3D трикотажное полотно, известное под торговым названием "объемное полотно".
Если внешний слой изготовлен из пеноматериала, предпочтительно выбрать не являющийся вязкоупругим пенополиуретан. Это обусловлено тем, что не являющийся вязкоупругим пеноматериал обладает тем преимуществом, что его можно получить белого цвета, в то время как вязкоупругие пеноматериалы на рынке имеют тенденцию желтизны (по серой шкале, используемой подателем заявки, оценка вязкоупругих пеноматериалов составляет меньше 3, в то время как у стандартного пеноматериала - больше 4). Также существует острая потребность в белых бюстгальтерах, и их невозможно получить при изготовлении из вязкоупругого пеноматериала.
3
3
3
3
3
Податель заявки обнаружил, что эта конкретная комбинация материалов, один из которых не обладает памятью формы (силиконовый гель), а другой, напротив, обладает памятью формы (вязкоупругий пеноматериал внутреннего слоя), что приводит к примечательным свойствам комфорта и, в частности, характеристикам, чрезвычайно близким к характеристикам мышечной ткани, при надавливании на эту структуру пальцами, внешний слой фактически играет лишь незначительную роль в этой искусственной текстуре мышечной ткани, которая сформирована за счет вязкоупругого внутреннего слоя и силиконового геля, давая ощущение, напоминающее текстуру молочной железы. Эта внутренняя поверхность под действием теплоты тела и давления, оказываемого молочной железой, распределяется по периферии молочной железы, заполняет промежутки и создает заполненные области для коррекции молочной железы, придавая ей естественно округлую форму. Податель заявки обнаружил, что когда внешний слой изготовлен из стандартного пеноматериала, тактильные качества внутренней стороны при контакте с молочной железой незначительно ухудшаются при ношении по сравнению с изготовлением с вязкоупругим внешним слоем, даже если указанные тактильные качества необязательно в какой-то степени хуже при касании пальцами (тест надавливания пальцем). Кроме того, использование стандартного пенополиуретана на наружной стороне позволяет получить дополнительные преимущества помимо уже упомянутого чистого белого цвета: одним из преимуществ является легкость этих пеноматериалов, часто примерно 30 кг/м, в то время как вязкоупругие пеноматериалы часто обладают массой на единицу объема 50 кг/м. Замена внешнего покровного слоя вязкоупругого пеноматериала массой 50 кг/м слоем стандартного пеноматериала массой 30 кг/м облегчает бюстгальтер примерно на 8%. Это облегчение дает очень существенный вклад в удобство при ношении: а именно, более легкий бюстгальтер означает, что задняя сторона меньше сжимает пользователя, и лямки тянут меньше. Другим преимуществом, связанным с этим облегчением, является то, что бюстгальтер меньше двигается при ношении; сравнительные тесты показывают опускание выреза через восемь часов ношения всего лишь 3 мм у бюстгальтера по настоящему изобретению по сравнению с 6 мм в среднем, когда внешний покровный слой изготовлен из вязкоупругого пенополиуретана массой 50 кг/м. Поэтому такой бюстгальтер обеспечивает удовлетворение пользователя.
Предпочтительно легко формируемый материал расположен в мешочке, состоящем из двух полимеров, например полиуретановых пленок, герметично присоединенных друг к другу. Их толщина предпочтительно очень мала, чтобы они совсем не чувствовались при прикосновении. Толщина предпочтительно составляет менее 40 мкм и более предпочтительно составляет порядка 35 мкм.
3
Легко формируемый материал обладает массой на единицу объема предпочтительно от 0,60 до 0,75 г/см.
3
3
3
Мешочек, заполненный легко формируемым материалом, вставляется во время операции прессования (горячее формование) между двумя внутренним и внешним слоями, внутренним слоем является вязкоупругий пеноматериал, масса на единицу объема которого предпочтительно составляет от 30 до 65 кг/м и предпочтительно порядка 50 кг/м. Если слой обычного пенополиуретана используется для наружной поверхности, его масса на единицу объема предпочтительно составляет примерно 30 кг/м.
Внутренний слой вязкоупругого пеноматериала предпочтительно приклеен к текстильному материалу, такому как трикотажная ткань, на основе сложного полиэфира, до того, как они будут приклеены друг к другу, этот текстильный материал располагают на наружной стороне чашечки. Внешний слой также может быть приклеен к текстильному материалу, в частности, в случае пенополиуретана. С другой стороны, если используется набивочный элемент, такой как "объемное полотно", оно уже включает текстильную поверхность, которая может функционировать, как видимая внешняя поверхность чашечки.
Масса силиконового геля в мешочке предпочтительно очень мала, предпочтительно менее 10 грамм, предпочтительно по существу от 7 до 9 грамм.
Форма мешочка по существу эллиптическая, основная ось составляет от 8 до 15 см, а малая ось составляет от 4,5 до 7 см. Его средняя толщина предпочтительно составляет от 2 до 3 мм.
Особенно предпочтительно, чтобы нормализованная сила сдавливания на 25% в чашечке по настоящему изобретению, в части, в которой расположен мешочек, составляла приблизительно от 2 до 3,5 Н, и нормализованная сила сдавливания на 65% в том же самом месте составляла приблизительно от 15 до 40 Н.
Хотя в предпочтительном варианте осуществления, который проиллюстрирован далее, мешочек расположен в нижней части чашечки и, таким образом, дает вклад в эффект "увеличения - push-up" и поддерживает молочные железы, также можно предусмотреть мешочек в верхней части или в боковых зонах, где, в комбинации со слоями пеноматериала, он обеспечивает комфорт за счет своей особенной текстуры.
Другие особенности и преимущества настоящего изобретения будут очевидны по следующему описанию одного варианта осуществления. Приложены чертежи, на которых:
- на фиг.1 показано приспособление структуры чашечки по настоящему изобретению на виде спереди;
- на фиг.2 показано сечение по линии II-II структуры чашечки по фиг.1 в вертикальном разрезе;
- на фиг.3 и 4 показаны два варианта формы мешочка с легко формируемым материалом.
3
После горячего формования структура 1 чашечки обладает по существу формой полусферы с глубиной Н порядка от 70 до 75 мм. Она состоит из двух склеенных вместе гибких слоев, внешний слой 2 (например, изготовленный из обычного 30 кг/м пенополиуретана) и внутренний слой 3 (изготовленный из вязкоупругого пеноматериала), соответственно, между ними, в их нижней части, вмещают мешочек 4 из легко формируемого материала, сформированным двумя полиуретановыми пленками 5, 6, сваренными на краях. Как показано на фиг.1, мешочек 4 с легко формируемым материалом по существу имеет форму миндаля, ограниченного изогнутой штриховой линией, которая отмечает верхний край 7 мешочка 4; мешочек 4 по существу занимает нижнюю часть чашечки, по существу меньше половины чашечки и предпочтительно меньше ее нижней трети. В сечении, как показано на фиг.2, мешочек 4 с легко формируемым материалом имеет слегка двояковыпуклую (по существу плоскую) общую форму, суженную на краях, форма мешочка модифицируется при ношении при контакте с грудью и за счет движения. Максимальная толщина чашечки, в самом толстом месте мешочка 4, составляет порядка от 10 до 14 мм (мешочек и слои пеноматериала). Перед их сборкой слой 2 из обычного пеноматериала и слой 3 из вязкоупругого пеноматериала приклеивают к тонкому слою 11 и 12 текстильного материала, например сложного полиэфира, который облегчает удержание и обращение с ним и предотвращает проблемы усадки материала во время прессования.
3
3
В одном варианте осуществления легко формируемый материал основан на двухкомпонентном силиконовом геле типа RTV2 (перекрестно-сшитом при комнатной температуре), например, типа Silibione от компании Bluestar Silicones. Силиконовый гель обладает динамической вязкостью перед перекрестной сшивкой, например, от 6000 и 250000 мПа·с при температуре 25°C. Его масса на единицу объема перед загрузкой составляет порядка от 1 до 1,5 г/см. Загружаемые микросферы полимера смешиваются с силиконовым гелем, например микросферы Expancel компании Akzo-Nobel. Эти набухшие микросферы полимера не основе акрила диаметром от 20 до 80 мкм смешиваются с гелем, чтобы масса на единицу объема материала после смешивания составляла от 0,60 до 0,75 г/см. В одном варианте осуществления микросферы составляют от 1 до 3% массы смеси.
Мешочек 4 изготавливают следующим образом. Две тонких пленки 5, 6 полиуретана соединяют заранее для создания оболочки в форме миндаля, например, с термосваренными краями и отверстием, через которое смесь двух составляющих силиконового геля заливают в оболочку. Отверстие закрывают, целиком необязательно помещают в металлическую пресс-форму с определенной формой мешочка и все перекрестие сшивают посредством термической обработки. Таким образом, получают подушечку или мешочек 4 из легко формируемого материала. Размеры мешочка зависят от размера бюстгальтера, к которому его прикладывают, но предпочтительно он составляет от 8 до 15 см вдоль его большой оси и от 4,5 до 7 см вдоль его малой оси, и его толщина, относительно равномерная, помимо краев, составляет от 1,5 до 5 мм, предпочтительно от 2 до 3 мм. По настоящему изобретению заполнение оболочки ограничено, предпочтительно составляет менее 10 грамм, так что заполненная оболочка не жесткая, а наоборот, остается гибкой, легко формируемой и обеспечивает кратковременное сдавливание от пальца. На практике оболочка 4 в форме миндаля или эллипса размерами приблизительно 10,5 см×5,5 см со средней толщиной 2,6 мм, заполненная 9 г силиконового геля, оказывается удовлетворительной. Перед горячим формованием толщина двух несжатых слоев вязкоупругого пеноматериала и не вязкоупругого пеноматериала составляет примерно 8 мм.
Далее описано изготовление чашечки из слоев 2, 3 вязкоупругого пеноматериала, приклеенных к слою 11, 12 текстильного материала. Слои 2, 3 пеноматериала до горячего прессования обладают толщиной приблизительно 6 мм.
Для изготовления структуры 1 чашечки первый этап состоит в горячем прессовании внешнего слоя 2, 11 пеноматериала в пресс-форме для формирования чашечки, например, в течение от 1 до 2 минут при температуре порядка от 160 до 190°C, например 180°C, с регулировкой разделения двух частей в пресс-форме, чтобы обеспечить равномерное сжатие/прессование этого слоя 2, 11.
На втором этапе, который можно выполнить в той же или аналогичной пресс-форме, имеются склеенные вместе внутренний слой 2, 11 вязкоупругого пеноматериала, который перед этим подвергся горячему прессованию, и внешний, не являющийся вязкоупругим слоя 2, 11, который не подвергался горячему прессованию, например, за счет покрытия двух обращенных друг к другу слоев пеноматериала адгезивом, предпочтительно адгезивом на водной основе. Временную маску размещают между двумя поверхностями, которые будут склеены вместе, чтобы предотвратить склеивание на уровне области, которая должна позже быть занята мешочком, и примыкающей области, смежной с краем слоев. Эта маска может содержать подушечку из пеноматериала, по существу занимающую область, которую будет занимать мешочек. Промежуток между вставляемой и принимающей частями пресс-формы регулируется, чтобы обеспечить сжатие двух слоев, и горячее формование осуществляется в течение, например, 40 с, при той же температуре, что и ранее. После этого этапа два слоя 2 и 3 приклеивают по их поверхности 8 контакта, за исключением области, в которую должен быть вставлен мешочек 4, и прохода, обеспечивающего доступ к этой области. Маску и подушечку из пеноматериала удаляют. Сочетанная толщина двух термосваренных слоев 2, 3 составляет от 2 до 3 мм.
На третьем этапе мешочек 4 и/или область между слоями 2 и 3 из пеноматериала, в которую его вставляют, покрывают адгезивом и мешочек 4 помещают в эту область. Проход, который остается открытым, также покрывают адгезивом. Фиксация обеспечивается теплотой и давлением в пресс-форме в течение, например, 40 с при температуре 180°C.
Всю структуру можно разрезать, чтобы получить точную форму, которую должна иметь чашечка, как показано на фиг.1 и 2.
Пресс-форма для горячего формования может относиться, например, к типу, описанному в документе GB 1577099 или FR 2906111, того же автора, что и настоящий документ.
При горячем формовании структуры 1 сжатая кайма 9 формируется в нижней половине полусферической чашечки, что позволяет необязательно вставить проволоку и соединить чашечку по существу с плоской баской бюстгальтера (путем сшивания, сварки или приклеивания), и в верхней части чашечки, верхний язычок 10 которой служит для соединения с бретелей бюстгальтера. Кайма 9 должна быть сформирована либо как показано в плоскости основания чашечки и обращена наружу, либо, наоборот, по одной линии с чашечкой, в зависимости от предусмотренного способа изготовления.
После горячего формования структуры 1 чашечки ее можно использовать в стандартном бюстгальтере, в который ее устанавливают при изготовлении бюстгальтера. Эту структуру затем предпочтительно покрывают снаружи декоративным текстильным материалом, возможно, кружевом, хотя внутренняя поверхность 12 из сложного полиэфира может служить непосредственно в качестве внутренней текстильной поверхности готового бюстгальтера.
Весь бюстгальтер может быть изготовлен непосредственно горячим формованием с использованием способов, известных для многослойных бюстгальтеров, принцип которых не выходит за рамки объема настоящего изобретения. В этом случае мешочек 4 расположен в местах, сформированных между слоями пеноматериала, приклеенными к слоям текстильного материала и уже по существу обладающими формой готового бюстгальтера (чашечки, дорожка, баска и спинная часть).
Проводятся различные эксперименты для определения существенных параметров, которые должны давать результат, который кажется особенно удовлетворительным для пользователей. Силу давления при сдавливании на 25% и 65% измеряют на разных образцах с помощью процедуры, стандартизованной по стандарту ASTM D3574-95, но в применении к сущности настоящего изобретения, чтобы обеспечить проведение испытаний на готовых изделиях (а именно, чашечке бюстгальтера). Это по существу ограничивает применение размером пластин машины Zwick 22.5 для динамометрических испытаний с датчиком силы 1000 H, а именно квадратной перфорированной нижней пластины 150 мм×150 мм и круглой верхней пластины диаметром 45.
Образцы готовят путем маркировки области для измерений в середине площади мешочка 4. Образец сначала сжимают дважды до 75% его толщины со скоростью 4 мм/с, а затем оставляют без воздействия на 6 минут. Сопротивление сжатию упругой силы сдавливания (IFD) при 25% и 65% измеряют путем сжатия образца со скоростью 0,85 мм/с на 25%, а затем на 65% его толщины, силу измеряют по прошествии 60 с после воздействия.
3
Результаты 24 измерений записывают в приложенную таблицу, в которой приведены испытания, проводимые на чашечках, подготовленных по настоящему изобретению путем наложения внутреннего слоя вязкоупругого пеноматериала и мешочка силиконового геля по настоящему изобретению, с различными вариантами природы силиконового геля, его массы и толщины полиуретановой пленки или внешнего слоя. Пеноматериал в этих примерах был один и тот же, с плотностью 50 кг/м. Хотя бюстгальтер по настоящему изобретению содержит внешний слой или оболочку, изготовленную из не являющегося вязкоупругим пеноматериала, очевидно, что качество ощущений при ношении по существу не меняется при замене вязкоупругого покровного слоя слоем, который не является вязкоупругим, что указывает на важность качества ощущений при ношении, возникающих за счет комбинации двух внутренних слоев бюстгальтера (вязкоупругий пеноматериал и силиконовый гель), формирующих искусственную мышечную массу. Другие испытания проводят на имеющихся в продаже чашечках с разными структурами, которые, как считается, уже обеспечивают комфорт и поддержку груди.
Эти результаты сравнивают с испытаниями на контакт и свойства при ношении, которые показывают, что структуры, включающие внутренний слой в комбинации с вязкоупругим пеноматериалом и мешочек силиконового геля, воспринимаются, как гораздо более предпочтительные, чем другие, за исключением образца 22, который показался слишком твердым, возможно из-за избыточной комбинации массы и толщины силиконового мешочка и толщины полиуретановой пленки, и, в меньшей степени, образца 19 также с толщиной полиуретановой пленки 40 мкм. В частности, образец 24, внешний слой которого изготовлен из не являющегося вязкоупругим пенополиуретана, оказался удовлетворительным. При окончательном анализе очевидно, что удовлетворительные образцы по настоящему изобретению обладают исключительным свойством при измерении IFD 25% по существу от 2 до 3 H и измерением IFD 65% по существу от 15 до 30 Н для чашечек среднего размера. Эта комбинация обеспечивает мягкость, которая кажется исключительной для касания и ношения, и позволяет получить чашечку с высокой способностью приспособления, с превосходной корректировкой формы для конкретного размера груди, чтобы добиться округлой и приподнятой груди. Комфорт сохраняется на протяжении всего дня ношения и обеспечивает полную свободу движения: силиконовый мешочек может деформироваться и адаптировать грудь при движении, постоянно заполняя пустое пространство.
Сообщенные выше результаты измерений приводятся для чашечек среднего размера (90 В для Франции/75 В для Европы). Для чашечек другого размера конкретная форма мешочка, размеры и масса могут отличаться, что может влиять на измеренные значения. На фиг.3 показан мешочек 4, приспособленный для чашечки малого размера (7А для Европы), более компактной формы с сильно усеченной краевой зоной по сравнению с основной формой, приблизительно от 90 до 47 мм. На фиг.4 показан мешочек 4, приспособленный для чашечки большего размера (80D для Европы), более удлиненной формы по сравнению с основной формой, приблизительно 120 мм на 30 мм.
Сравнительная таблица
Образец
IFD25% (H)
IFD65% (H)
Комментарий
1
1,71
7,34
Оболочка из пеноматериала
2
1,72
7,61
Подушечка из силиконового геля
3
2,26
10,52
Оболочка из пеноматериала
4
3,25
12,72
Оболочка из пеноматериала
5
1,25
13,31
Оболочка из пеноматериала
6
2,06
15,49
Предлагаемый гель - 1/ 9 г/пленка 35 мкм
7
2,28
15,62
Предлагаемый гель - 0/20 г/пленка <35 мкм
8
3,37
17,17
Подушечка с пеноматериалом и воздухом
9
4,27
17,62
Оболочка из пеноматериала
10
2,25
18,17
Предлагаемый гель - 1/9 г/пленка 35 мкм
11
2,32
19,01
Предлагаемый гель - 2/5 г/пленка 40 мкм
12
4,09
20,48
Оболочка из волокна
13
2,41
20,6
Предлагаемый гель -1/9 г/пленка 35 мкм
14
2,2
21,75
Предлагаемый гель - 1/7 г/пленка 35 мкм
15
2,26
23,45
Предлагаемый гель - 2/5 г/пленка 35 мкм
16
2,48
26
Предлагаемый гель - 2/5 г/пленка 40 мкм
17
2,3
30,85
Предлагаемый гель - 2/7 г/пленка 35 мкм
18
6,11
31,74
Оболочка из пеноматериала
19
2,79
39,12
Предлагаемый гель - 2/5 г/пленка 40 мкм
20
5,11
45,32
Подушечка с пеноматериалом и воздухом
21
7,53
72,38
Оболочка из пеноматериала
22
4,71
89,47
Предлагаемый гель - 2/10 г/пленка 40 мкм
23
3,64
102,29
Подушечка с пеноматериалом и воздухом
24
3,29
35,98
Предлагаемый гель- 1/9 г/пленка 35 мкм + не являющийся вязкоупругим пенополиуретан